(57)【要約】【課題】バリウム及びセリウム、更には白金を密に接触させ、ＮＯｘトラップ触媒機能（吸着、脱離、浄化、Ｓ解除）を向上させた排ガス浄化触媒及びその製造方法を提供すること。【解決手段】バリウム及びセリウムを担持した多孔質粉末を含み、ＥＰＭＡ法によるバリウムとセリウムとの強度比を０．５μｍのスキャン間隔で測定した度数分布の標準偏差σが、０．１〜２．５の範囲にある排ガス浄化触媒である。  少なくともバリウム及びセリウムをイオンの状態で混合した水溶液により、バリウム及びセリウムを沈殿させずに多孔質粉末に含浸し、焼成して排ガス浄化触媒を製造する。酢酸バリウム水溶液と酢酸セリウム水溶液を用いる。４００〜７００℃で１時間以上焼成する。【選択図】なし【特許請求の範囲】
【請求項１】
バリウム及びセリウムを担持した多孔質粉末を含む排ガス浄化触媒であって、
ＥＰＭＡにより０．５μmのスキャン間隔で測定したバリウムとセリウムとの強度比の度数分布の標準偏差σが、０．１〜２．５の範囲にあることを特徴とした排ガス浄化触媒。
【請求項２】
少なくともバリウム及びセリウムを担持した多孔質粉末を含む排ガス浄化触媒を製造するに当たり、
少なくともバリウム及びセリウムをイオンの状態で混合した水溶液により、バリウム及びセリウムを沈殿させずに上記多孔質粉末に含浸し、焼成することを特徴とする排ガス浄化触媒の製造方法。
【請求項３】
上記混合水溶液は、酢酸バリウム水溶液と酢酸セリウム水溶液を含むことを特徴とする請求項２に記載の排ガス浄化触媒の製造方法。
【請求項４】
多孔質粉末１００ｇ当り、上記混合水溶液は、少なくともバリウムを０．０２〜０．２ｍｏｌ、セリウムを０．０２〜０．２ｍｏｌ含むことを特徴とする請求項２又は３に記載の排ガス浄化触媒の製造方法。
【請求項５】
上記焼成工程において、４００〜７００℃で１時間以上焼成することを特徴とする請求項２〜４のいずれか１つの項に記載の排ガス浄化触媒の製造方法。
【請求項６】
上記多孔質粉末に、テトラアンミン白金水酸塩水溶液を沈殿させずに含浸し、焼成することを特徴とする請求項２〜５のいずれか１つの項に記載の排ガス浄化触媒の製造方法。
【請求項７】
上記テトラアンミン白金水酸塩水溶液を白金前駆体とし、多孔質粉末１００ｇ当り、白金を０．０２〜０．２ｍｏｌ含むことを特徴とする請求項６に記載の排ガス浄化触媒の製造方法。
【請求項８】
少なくともバリウム、セリウム及び白金を担持した多孔質粉末を含む排ガス浄化触媒を製造するに当たり、
少なくともバリウム、セリウム及び白金をイオンの状態で混合した水溶液により、バリウム、セリウム及び白金を沈殿させずに上記多孔質粉末に含浸し、焼成することを特徴とする排ガス浄化触媒の製造方法。
【請求項９】
上記混合水溶液は、酢酸バリウム水溶液と、酢酸セリウム水溶液と、テトラアンミン白金水酸塩水溶液とを含むことを特徴とする請求項８に記載の排ガス浄化触媒の製造方法。
【請求項１０】
多孔質粉末１００ｇ当り、上記混合水溶液は、バリウムを０．０２〜０．２ｍｏｌ、セリウムを０．０２〜０．２ｍｏｌ、白金を０．００２〜０．０２ｍｏｌ含むことを特徴とする請求項８又は９に記載の排ガス浄化触媒の製造方法。
【請求項１１】
上記焼成工程において、室温から焼成することを特徴とする請求項８〜１０のいずれか１つの項に記載の排ガス浄化触媒の製造方法。
【請求項１２】
上記焼成工程において、少なくとも２００〜３００℃で３０分以上焼成することを特徴とする請求項８〜１１のいずれか１つの項に記載の排ガス浄化触媒の製造方法。
【請求項１３】
上記焼成工程において、２００〜３００℃で３０分以上の１次焼成と、３００〜６００℃の２次焼成とを行うことを特徴とする請求項８〜１２のいずれか１つの項に記載の排ガス浄化触媒の製造方法。
【発明の詳細な説明】
【技術分野】
【０００１】
本発明は、排ガス浄化触媒及びその製造方法に係り、更に詳細には、ディーゼル自動車、ボイラーなどの内燃機関から排出される排ガス中の炭化水素（ＨＣ）、一酸化炭素（ＣＯ）及び窒素酸化物（ＮＯｘ）を浄化する排ガス浄化触媒及びその製造方法に関するものである。
【背景技術】
【０００２】
近年、石油資源の枯渇問題、地球温暖化問題から、低燃費自動車の要求が高まっており、希薄燃焼自動車の開発が注目されている。希薄燃焼自動車においては、通常の三元触媒では過剰な酸素の影響からＮＯｘ浄化作用が不十分となるため、リーンＮＯｘを浄化できる触媒が望まれている。
【０００３】
従来から、リーン域のＮＯｘを浄化する触媒は種々提案されており、例えば白金（Ｐｔ）とアルカリ土類金属化合物を多孔質担体に担持した触媒に代表されるように、リーン域でＮＯｘをトラップし、ストイキ及びリッチ域でＮＯｘを放出させ浄化する触媒が提案されている（例えば特許文献１参照。）。このような触媒の特徴は、アルカリ又はアルカリ土類金属化合物と貴金属を含有することにある。
【特許文献１】特開平５−３１７６５２号公報  しかし、多孔質担体に、例えば硝酸塩を前駆体としてＰｔやバリウム（Ｂａ）を別々に担持すると、硝酸がＢａと反応してＢａ（ＮＯ３）２の沈殿を形成し、ＮＯｘ吸着・浄化能が阻害されることがあった。
【０００４】
また、同様に触媒性能の向上を目的として、ＰｔとＮＯｘ吸着材のＢａを同時に含浸してＮＯｘ浄化性能を上げる観点から、テトラアンミンＰｔ溶液と酢酸Ｂａの混合溶液を担持する技術が開示されている（例えば特許文献２参照。）。
【特許文献２】特開２０００−２７１４４３号公報
【発明の開示】
【発明が解決しようとする課題】
【０００５】
ところが、この方法で製造された触媒においては、ＰｔがＢａの影響を強く受け、ストイキ時又はリッチ時のＨＣやＣＯによるＮＯｘ脱離反応が起こりづらくなる。このため、ＨＣやＣＯを活性化する方法が望まれていた。
【０００６】
本発明は、このような従来技術の有する課題に鑑みてなされたものであり、その目的とするところは、バリウム及びセリウム、更には白金を密に接触させ、ＮＯｘトラップ触媒機能（吸着、脱離、浄化、Ｓ解除）を向上させた排ガス浄化触媒及びその製造方法を提供することにある。
【課題を解決するための手段】
【０００７】
本発明者らは、上記課題を解決すべく鋭意研究を重ねた結果、バリウム及びセリウム、又はバリウム、セリウム及び白金、を所定の混合水溶液として多孔質粉末に含浸することにより、上記課題が解決できることを見出し、本発明を完成するに至った。
【発明の効果】
【０００８】
本発明によれば、バリウム及びセリウム、又はバリウム、セリウム及び白金を多孔質粉末に互いに密接に担持させることにより、ＮＯｘの吸着性能及び浄化性能に優れる排ガス浄化触媒及びその製造方法を提供できる。
【発明を実施するための最良の形態】
【０００９】
以下、本発明の排ガス浄化触媒について詳細に説明する。なお、本明細書において、「％」は特記しない限り質量百分率を示す。
本発明の排ガス浄化触媒は、バリウム（Ｂａ）及びセリウム（Ｃｅ）を担持した多孔質粉末を含み、ＥＰＭＡ法（電子線マイクロプローブアナライザー）によるＢａとＣｅとの強度比を０．５μｍのスキャン間隔で測定した度数分布の標準偏差σが、０．１〜２．５の範囲にある。言い換えれば、ＢａとＣｅが共含浸により互いに密接に多孔質粉末に担持されており、その強度比の度数分布は単分散となるため、複数の触媒の解析結果に基づき標準偏差の範囲を決定したものである。このような構成により、より優れたＮＯｘ浄化性能が得られる。また、かかる排ガス浄化触媒は、代表的には後述する製造方法により得られる。
なお、本発明のようにＢａとＣｅとがアルミナ等の多孔質粉末上で互いに近接していない状態では、強度比の度数分布が単分散とならない。
【００１０】
上記多孔質粉末としては、例えば、アルミナ、シリカアルミナ、ゼオライト、セリア、ジルコニア又はチタニア、及びこれらの任意の組合せに係るものが望ましく、特に耐熱性の面からはアルミナを用いるのが望ましい。また、アルミナ上には添加物を添加しても良く、例えば、一般に三元触媒で用いらるセリウム、ジルコニウム、ランタンなどが挙げられる。
本発明の排ガス浄化触媒は、代表的には、これら多孔質粉末に触媒成分を担持した後に、それをスラリーとし、コージェライト等の多孔質担体に被覆して使用できる。
【００１１】
次に、本発明の排ガス浄化触媒の製造方法について詳細に説明する。
第１の製造方法は、少なくともＢａ及びＣｅをイオンの状態で混合した水溶液により、Ｂａ及びＣｅを沈殿させず多孔質粉末に含浸し、焼成して排ガス浄化触媒を得る。
このように、ＢａとＣｅを混合した水溶液を用いて多孔質粉末に同時に（同一工程にて）ＢａとＣｅを含浸・担持する処理を行うことで、多孔質粉末上の細孔内にはＢａとＣｅが競争吸着により互いに密接して配置される。このため、ＮＯｘ吸着材であるＢａとＣＯ−ＮＯ反応活性化元素であるＣｅにより、２００〜３００℃の低温域における貴金属のＣＯ被毒が抑制され、ＮＯ脱離浄化機能が高められるため、ＣＯ−ＮＯ反応がより円滑に進行しＮＯｘ転化性能が大幅に向上する。
なお、従来品では、特に、エンジン始動直後やディーゼルエンジンなどの排ガス低温域においては、白金などの貴金属上にＣＯが吸着して、Ｂａ等のＮＯｘ吸着材上に吸着したＮＯｘをリッチ又はストイキ制御時に還元材であるＨ２及びＣＯにより脱離浄化することが困難であったが、本発明ではこのような問題が解決される。
【００１２】
上記含浸処理に用いるＢａとＣｅを混合した水溶液としては、共に同種の塩を用いるのがよい。これは、同種塩であれば多孔質粉末（アルミナ等）の細孔内に吸着するＢａとＣｅの速度にほぼ変化がないと考えられ、ＢａとＣｅとの競争吸着により、多孔質粉末の細孔内に互いに近接した状態で担持されるためである。
代表的には、酢酸バリウム水溶液と酢酸セリウム水溶液を含む混合水溶液を使用できる。Ｂａ及びＣｅの酢酸塩は水への溶解度が比較的高く、また含浸時に他の元素との凝集、沈殿を引き起こす可能性が少なく、ＢａとＣｅがより密接に配置され易い。
【００１３】
また、上記混合水溶液中のＢａ及びＣｅは、多孔質粉末１００ｇ当り、Ｂａは０．０２〜０．２ｍｏｌ、Ｃｅは０．０２〜０．２ｍｏｌ含まれることが好適である。このときは、ＣｅとＢａとが密接にアルミナ等多孔質粉末上に担持され、ＮＯｘ浄化性能も良好となり得る。
なお、多孔質粉末に対して担持するＢａやＣｅの濃度が高すぎる場合は、細孔が閉塞し易く、更には細孔容積の減少により表面積が低下して、ＮＯｘと触媒成分との接触面積の減少により触媒性能が低下することがある。また、ＢａやＣｅの濃度が低すぎる場合は、ＢａはＮＯｘ吸着能力の低下を招き易く、Ｃｅは十分にＣＯを活性化できず、低排温域におけるＮＯｘの脱離浄化性能が低下し、触媒性能が低下し易い。
【００１４】
更に、上記多孔質粉末に混合水溶液を含浸した後に行う焼成工程は、４００〜７００℃で１時間以上焼成することが好適である。例えば、ＢａとＣｅを共含浸させるため、溶媒である水分を減圧乾燥、加熱による蒸発乾固などの方法で除去し、粉砕して粒度をそろえた後、空気気流下において６００℃〜７００℃で１時間から３時間焼成できる。また、より好ましくは６３０℃〜６８０℃で２時間から３時間焼成することがよい。更に、酢酸水溶液を用いるときは、酢酸の急速燃焼によるＢａやＣｅの凝集を抑制するため、昇温を室温から行い、焼成は１時間から６時間、好ましくは２時間から４時間かけて行うことが望ましい。
かかる焼成方法により、ＢａとＣｅの凝集を防ぎ、微細な粒子として担持されるため、ＮＯｘ浄化性能を良好に発揮する排ガス浄化触媒が得られる。
なお、上記焼成工程において、酢酸塩の燃焼は３００℃付近から開始されるが、４００℃以下では燃焼速度が遅く焼成に時間がかかり経済的ではなく、７００℃を超えると急速燃焼により金属粒子が凝集し易い。
【００１５】
更にまた、上記多孔質粉末にＢａ及びＣｅを含浸担持後に、更に白金（Ｐｔ）を担持してもよい。
具体的には、Ｂａ及びＣｅが担持された多孔質粉末に、テトラアンミン白金水酸塩水溶液を沈殿させずに含浸し、焼成することができる。このとき、Ｐｔは、多孔質粉末１００ｇ当り、上記水溶液に０．０２〜０．２ｍｏｌ含めることがよい。
これより、先に担持したＢａとＣｅを溶解させることなく高分散の状態を保ったままＰｔを担持することが可能である。即ち、テトラアミン白金がアルカリ性であるためＢａとＣｅとを溶解させることなく微細な粒子径を保ったままＰｔを担持できる。このため、得られた排ガス浄化触媒は、ストイキ又はリッチ制御時により多くの還元材と反応し吸着したＮＯｘを脱離浄化できるため、ＮＯｘ浄化性能が向上し得る。
【００１６】
次に、本発明の排ガス浄化触媒の第２の製造方法について詳細に説明する。
上述の如く、かかる製造方法では、少なくともバリウム（Ｂａ）、セリウム（Ｃｅ）、白金（Ｐｔ）を多孔質粉末に含浸担持し、焼成することで排ガス浄化触媒を得る。このとき、Ｂａ、Ｃｅ及びＰｔをイオンの状態で混合した水溶液を用い、Ｂａ、Ｃｅ及びＰｔを沈殿させずに上記多孔質粉末に含浸することを特徴とする。これより、Ｂａ、Ｃｅ及びＰｔが密に接触した状態で多孔質粉末に担持されるので、ＮＯｘ吸着機能、還元ガスとの接触による脱離機能が高まる。また、ＰｔとＢａが接触して担持されることにより、得られる排ガス浄化触媒はＮＯｘ吸着作用を十分に発揮する。更に、ＣｅがＰｔとＢａに密に接触することにより、ＨＣやＣＯの活性化作用が得られる。
【００１７】
ここで、上記Ｂａ、Ｃｅ及びＰｔを混合した水溶液としては、酢酸バリウム水溶液と、酢酸セリウム水溶液と、テトラアンミン白金水酸塩水溶液との混合水溶液を用いることが好適である。かかる混合水溶液は、Ｂａ、Ｃｅ及びＰｔのいずれもが水に均一に溶解するので、多孔質粉末に含浸させる際は、それぞれが密に接触できることとなる。なお、Ｐｔ塩に硝酸を含むもの（ジニトロジアンミンＰｔ硝酸塩、テトラアンミンＰｔ硝酸塩等）やＣｅ塩に硝酸を含むもの（硝酸Ｃｅ塩）を用いると、Ｂａが硝酸Ｂａ結晶として沈殿してしまい、Ｂａ、Ｃｅ及びＰｔが密に接触する状態が形成されにくい。また、他の塩としては、塩酸塩（塩酸Ｐｔ、塩酸Ｃｅ）があるが、これらを用いると装置の腐食を招くなど、製造上の問題が生じることがある。
なお、排ガス浄化触媒の活性を高める目的で、該混合水溶液に、更に他の成分を含む酢酸水溶液を加えてもよい。例えば、アルミナの熱劣化抑制に有効なＬａの酢酸水溶液や、Ｃｅの安定化に有効なＺｒの酢酸水溶液などが挙げられる。また、Ｐｔ、Ｂａ及びＣｅが密に接する状態とは、アルミナ等の多孔質体上のほぼ同一部位にこれら元素が分布していることをいう。この状態を観測する方法としては、ＴＥＭ（透過型電子顕微鏡）測定などが使用できる。
【００１８】
また、上記混合水溶液に含めるＢａ、Ｃｅ及びＰｔは、多孔質粉末１００ｇ当り、Ｂａを０．０２〜０．２ｍｏｌ、Ｃｅを０．０２〜０．２ｍｏｌ、Ｐｔを０．０２〜０．０２ｍｏｌ、とすることが好適である。
この範囲とすることで各成分の析出がなく均一に混合された溶液が得られる。Ｂａ、Ｃｅ及びＰｔの少なくとも１種の成分が上記範囲未満であると、該成分の触媒活性が十分に得られにくい。また、上記範囲を超えると、溶解させるのに必要な酸量や水の量が非常に多くなり、生産性が悪化し易い。
【００１９】
本発明の製造方法では、焼成工程を室温から行うことが好適である。かかる焼成工程においては、２５０℃付近で酢酸塩が燃焼を開始するが、２００℃以下では燃焼が発生せず、５００℃以上では酢酸の急速燃焼により白金粒子が凝集してしまう。
また、酢酸の急速燃焼による担持元素の凝集を抑制するため、昇温は室温から行い、１時間から６時間、より望ましくは２時間から４時間かけて焼成工程を行うことがよい。
このように焼成を行うことにより、ＢａとＣｅとが酢酸の燃焼熱により凝集することを防ぎ、微細な粒子として担持されるため、ＮＯｘ浄化性能に優れた排ガス浄化触媒を製造できる。
【００２０】
また、本発明の製造方法では、焼成工程を、少なくとも２００〜３００℃で３０分以上行うことが好適である。これより、水溶液中に含まれる酢酸と空気中に含まれる酸素との反応による燃焼、発熱が抑制でき、各成分の粒凝集が抑制され得る。焼成温度、焼成時間が上記範囲未満であると、酢酸根、アンミン根が多く残存し、スラリ作成時に水に溶解することがある。焼成温度が上記範囲を超えると、酢酸の燃焼が急激に起こり、各成分の粒凝集が起こることがある。また、上記焼成時間は２時間以下であることが望ましい。なお、焼成前に水分を蒸発させるための乾燥工程を行うのが望ましい。乾燥は１００〜１５０℃で１時間以上行うのが望ましい。
【００２１】
更に、本発明の製造方法では、焼成工程を、２００〜３００℃で３０分以上の１次焼成と、３００〜６００℃の２次焼成との２段階で行うことが好適である。
上記２次焼成を行うことで酢酸根、アンミン根が除去され、多孔質体上に密着・固定化されることとなる。焼成温度、焼成時間が上記範囲未満であると、焼成時間が長くなることがある。焼成温度、焼成時間が上記範囲を超えると、該範囲以上だと各成分の粒凝集が起こることがある。また、上記二次焼成の焼成時間は３０分以上２時間以下であることが望ましい。
【実施例】
【００２２】
以下、本発明を実施例により更に詳細に説明するが、本発明はこれら実施例に限定されるものではない。
【００２３】
（実施例１）
酢酸Ｂａ水溶液と、酢酸Ｃｅ水溶液と水とアルミナ粉末を混合、攪拌した後、空気中１５０℃で乾燥した。これを室温から昇温時間３時間の後７００℃保持１時間で焼成しＢａ−Ｃｅ担持アルミナ粉末を得た。次に、テトラアンミンＰｔ水酸水溶液と水とＢａ−Ｃｅ担持アルミナ粉末とを混合し、攪拌した後空気中１５０℃で乾燥した。これを４００℃で１時間で焼成しＰｔ−Ｂａ−Ｃｅ担持アルミナ粉末を得た。
硝酸Ｒｈ水溶液をアルミナに担持し、１５０℃で乾燥、４００℃で焼成し、Ｒｈ担持アルミナ粉末を得た。
上記Ｐｔ−Ｂａ−Ｃｅ担持アルミナ粉末とＲｈ担持アルミナ粉末と水を磁性ボールミルに投入、粉砕し、スラリ液を得た。このスラリハニカム担体（６ミル４００セル１．３Ｌ）に塗布し、余分なスラリを吸引除去した後、１２０℃で乾燥し、４００℃で焼成して、排ガス浄化触媒を得た。この触媒の製造条件と完成触媒中の成分量を表１に示す。
【００２４】
（実施例２〜５）
Ｂａ−Ｃｅ混合水溶液におけるアルミナに対するＢａ量及びＣｅ量、焼成条件及びＢａ−Ｃｅ担持アルミナに対するＰｔ水溶液量、Ｐｔ塩、乾燥条件を変化させたこと以外は、実施例１と同様の操作を繰り返して、実施例２〜５の排ガス浄化触媒を得た。これらの触媒の製造条件と完成触媒中の成分量を表１に示す。
【００２５】
（実施例６）
酢酸Ｂａ水溶液と、酢酸Ｃｅ水溶液と、テトラアンミンＰｔ水酸水溶液と、水とアルミナ粉末を混合し、攪拌した後、空気中１５０℃で乾燥した。これを２５０℃で１時間で１時間焼成した後、４００℃で１時間焼成し、Ｐｔ−Ｂａ−Ｃｅ担持アルミナ粉末を得た。
硝酸Ｒｈ水溶液をアルミナに担持し、１５０℃で乾燥し、４００℃で焼成して、Ｒｈ担持アルミナ粉末を得た。
上記Ｐｔ−Ｂａ−Ｃｅ担持アルミナ粉末とＲｈ担持アルミナ粉末と水を磁性ボールミルに投入、粉砕し、スラリ液を得た。このスラリをハニカム担体（６ミル４００セル１．３Ｌ）に塗布し、余分なスラリを吸引除去した後、１２０℃で乾燥し、４００℃で焼成して、排ガス浄化触媒を得た。この触媒の製造条件と完成触媒中の成分量を表１に示す。
【００２６】
（実施例７〜１０）
Ｐｔ−Ｂａ−Ｃｅ混合水溶液におけるアルミナに対するＰｔ量、Ｂａ量及びＣｅ量、焼成条件を変化させたこと以外は、実施例６と同様の操作を繰り返して、実施例７〜１０の排ガス浄化触媒を得た。これらの触媒の製造条件と完成触媒中の成分量を表１に示す。
【００２７】
（比較例１）
アルミナ粉末と酢酸Ｃｅ水溶液とを混合、攪拌した後、空気中１５０℃で乾燥した。これを７００℃で１時間焼成し、Ｃｅ担持アルミナを得た。この粉末と酢酸バリウム水溶液とを混合、攪拌した後、空気中１５０℃で乾燥した。これを７００℃で１時間焼成した後、４００℃で１時間焼成し、Ｂａ−Ｃｅ−アルミナを得た。この粉末とテトラアンミンＰｔ水酸水溶液とを混合し、攪拌した後、空気中１５０℃で乾燥した。これを４００℃で１時間焼成し、排ガス浄化触媒を得た。この触媒の製造条件と完成触媒中の成分量を表１に示す。
【００２８】
（比較例２）
アルミナ粉末とセリア粉末にＰｔ−Ｂａ混合水溶液を担持し、Ｐｔ−Ｂａ担持セリア粉末とＰｔ−Ｂａ担持アルミナ粉末を得た以外は、実施例１と同様の操作を繰り返して、排ガス浄化触媒を得た。なお、セリア粉末量は実施例１と同じコート量となるようにした。この触媒の製造条件と完成触媒中の成分量を表１に示す。
【００２９】
（参考例１〜３）
アルミナ粉末に対するＰｔ−Ｂａ−Ｃｅ混合水溶液中のＰｔ量、Ｂａ量及びＣｅ量、焼成条件を変化させた以外は、実施例１と同様の操作を繰り返して、参考例１〜３の排ガス浄化触媒を得た。この触媒の製造条件と完成触媒中の成分量を表１に示す。
【００３０】
【表１】
2005021878.tif 000002
【００３１】
＜評価試験１＞
実施例、比較例及び参考例で得られた触媒（容量：６ミル４００セル１．３Ｌ）について、以下の条件で耐久性及びＮＯｘ転化率を評価した。
・耐久性評価：
排気量４４００ｃｃのエンジンの排気系に触媒を装着し、国内レギュラーガソリンを使用し、触媒入口温度を７００℃として、５０時間運転した。
・リーンＮＯｘ評価：
上記耐久性評価後に、排気量２０００ｃｃのエンジンの排気系に触媒を装着して、リーンＮＯｘ評価を行った。また、フロント部に三元触媒を配置した。リーンで４０ｋｍ／ｈ定常→７０ｋｍ／ｈまで加速→７０ｋｍ／ｈ定常→４０ｋｍ／ｈまで減速の走行を繰り返し、途中７０ｋｍ／ｈ定常走行時にリッチスパイクを行った。該触媒の入口温度は２５０〜２８０℃とした。触媒入口ＮＯｘ量に対する浄化ＮＯｘ量をＮＯｘ転化率として求めた。
【００３２】
表１に示すように、実施例で得られた排ガス浄化触媒は、耐久後におけるＮＯｘ転化率が良好であり、Ｂａ−Ｃｅ混合水溶液やＢａ−Ｃｅ−Ｐｔ混合水溶液を構成する塩の種類、Ｐｔ量、Ｂａ量及びＣｅ量、並びに焼成条件が比較例及び参考例に対して好適であることが明らかである。
【００３３】
＜評価試験２＞
実施例、比較例及び参考例で得られた触媒中のＢａ及びＣｅについて、以下の装置を用いたＥＰＭＡ法により強度分布を求めた。
・装置名      ：電子線マイクロアナライザー  島津製作所製  ＥＰＭＡ−１６００
・前処理      ：乾式切断後、樹脂包埋、研磨、通電処理（炭素蒸着）
・分析部位    ：触媒断層内断面（各資料３部位測定）
・分析元素    ：Ｂａ、Ｃｅ
・スキャン時間：１５００［ｓｅｃ］
・スキャン間隔：０．５０［μｍ］
・測定ポイント：４００［Ｐｏｉｎｔ］
・分析者      ：（株）日産アーク
【００３４】
図１に示すように、実施例１と比較例１のＢａ／Ｃｅ強度比を比較すると、実施例１で得られた触媒は強度比が単分散でありＢａとＣｅが共含浸されているが、比較例１の触媒ではＢａとＣｅが別含浸されていることを示すピークが確認される。
【図面の簡単な説明】
【００３５】
【図１】実施例１と比較例１で得られた触媒のＢａ／Ｃｅ強度比を比較したグラフである。
【図１】
2005021878.tif 000003